(57)【要約】  本発明は、相変化材料混合物の調製、香味物質を含有する相変化材料の調製、および香味徐放性フィルタロッドの調製等の工程を含む、タバコ煙の温度を低減する低吸入抵抗ＰＬＡ長繊維束フィルタロッドおよびその調製方法に関する。本発明は、相変化材料の添加量を増やし、低吸入抵抗のＰＬＡ長繊維束フィルタロッドと組み合わせること、および三重の温度低減の仕組みを有することにより、紙巻タバコおよび非燃焼・加熱式タバコの全体的な吸入感を改善するとともに、タバコ煙の温度も低減させることによって、消費者の吸い心地を向上させており、加工の工程が簡便であって、商業生産に適する。【特許請求の範囲】
【請求項１】
タバコ煙の温度を低減する低吸入抵抗ポリ乳酸長繊維束フィルタロッドの調製方法において、
ポリエチレングリコール４００、ポリエチレングリコール１０００、ポリエチレングリコール１５００、水、およびステアリン酸を、１０〜３０：１５〜４０：１０〜５０：１０〜２０：５〜１０の質量比で混合して、相変化材料混合物を得る、前記相変化材料混合物を調製する工程Ａと、
香味物質と、工程Ａで得られた前記相変化材料混合物とを、１０〜７０：３５〜８５の質量比で混合した後、密閉した水浴中で温度６０℃〜８０℃の条件下で撹拌して加熱溶解し、さらに温度９０℃で保温して、香味物質を含有する相変化材料溶液を得る、前記香味物質を含有する相変化材料を調製する工程Ｂと、
工程Ｂで得られた前記香味物質を含有する相変化材料溶液を、香味物質を含有する相変化材料溶液とフィルタのポリ乳酸繊維の質量比が１〜１５：８〜１０となるように、成形ノズル付きスプレー装置を用いてフィルタのポリ乳酸繊維上にスプレーし、フィルタロッド機により硬化成形して、前記タバコ煙の温度を低減する低吸入抵抗ポリ乳酸繊維フィルタロッドを得る、香味徐放性フィルタロッドを調製する工程Ｃと、
を含むことを特徴とする、タバコ煙の温度を低減する低吸入抵抗ポリ乳酸繊維フィルタロッドの調製方法。
【請求項２】
前記工程Ｂにおいて、前記香味物質は、アルコール抽出物、食品用香味料および保湿剤の中から選ばれた一種または多種の香味物質であることを特徴とする、
請求項１に記載の調製方法。
【請求項３】
前記アルコール抽出物は、梅エキス、ツリーモスエキスおよび甘草エキスの中から選ばれた一種または多種のアルコール抽出物であり、前記食品用香味料は、リキュール香、フラワー香、フルーツ香およびミント香の香味料の中から選ばれた一種または多種の香味料であり、前記保湿剤は、グリセリン、プロピレングリコールおよびソルビトールの中から選ばれた一種または多種の保湿剤であることを特徴とする、
請求項２に記載の調製方法。
【請求項４】
工程Ｃにおいて、前記ノズルは、一本または複数本の相変化材料線から構成される形状であることを特徴とする、
請求項１に記載の調製方法。
【請求項５】
前記形状は、線、円形、多角形または不定形であることを特徴とする、
請求項４に記載の調製方法。
【請求項６】
工程Ｂにおいて、前記相変化材料の香味物質はフィルタロッドの中心に位置することを特徴とする、
請求項１に記載の調製方法。
【請求項７】
請求項１〜６のいずれか一項に記載の調製方法で調製される、
タバコ煙の温度を低減する低吸入抵抗ポリ乳酸長繊維束フィルタロッド。
【請求項８】
前記ポリ乳酸長繊維束フィルタロッドの吸入抵抗は３００〜１２００Ｐａであることを特徴とする、
請求項１に記載の調製方法。
【請求項９】
前記ポリ乳酸長繊維束フィルタロッドの円周は１６．０〜２５．０ｍｍであることを特徴とする、
請求項１に記載の調製方法。
【発明の詳細な説明】
【技術分野】
【０００１】
本発明は、２０１８年４月１９日出願の中国特許出願ＣＮ２０１８１０３５２３５１．７号、発明名称「タバコ煙の温度を低減する低吸入抵抗ポリ乳酸長繊維束フィルタロッドに用いる調製方法」に基づく優先権を主張する。
【０００２】
本発明は、タバコ製品の生産技術分野に属する。より具体的には、本発明は、タバコ煙の温度を低減する低吸入抵抗ポリ乳酸長繊維束フィルタロッドの調製方法に関する。
【背景技術】
【０００３】
タバコ煙は、タバコ葉の燃焼と蒸留、熱分解の過程で放出される。タバコ煙は、消費者の口腔内に吸入される前にフィルタでろ過されることにより温度がわずかに下がる。しかしながら、口腔に到達する主流煙の温度は、なお３５〜９０℃に達しうる。タバコ煙の温度が高いと、タバコ煙による刺激や口腔の灼熱感が生じ、消費者の吸い心地が悪化するが、この状況は紙巻タバコの吸い口において特に顕著に発生する。開発者らは、紙巻タバコ煙の温度を抑えるためにフィルタの長さを長くしたり、通気技術を応用したりしているが、このような技術にはタバコ煙の濃度を低下させ、吸入しにくくさせるなどの課題があるため、ある程度限定的な利用にとどまっている。
【０００４】
非燃焼・加熱式タバコ製品は、炭素熱源による加熱または電気加熱によって２００〜４００℃に加熱する条件下で、タバコ葉物質を燃焼させることなく低温で熱分解して煙を発生させる製品であり、従来の紙巻タバコに比べ、消費者にタバコ葉の風味を味わわせつつ、一般的な紙巻タバコの燃焼過程で熱分解や蒸留によって生じる有害な煙成分を減少させることができる。ろ過された後のタバコ煙の温度は４５〜９０℃であるが、市販の非燃焼・加熱式タバコ製品のタバコスティック構造はいずれも温度低減構造を備えており、それによってタバコ煙の温度を下げ、吸い心地の向上を図っている。しかしながら、理想的な効果が得られないため、非燃焼・加熱式タバコ製品においては、タバコ煙の温度低減が非常に重要な技術となっている。
【０００５】
フィルタロッドにおいては相変化材料の応用が日々拡大しており、主として香味物質の担体として用いられている。ＣＮ１０５５９５４１７Ａ号公報には、線状の複合ゲル香味徐放性フィルタロッドおよびその調製方法並びにその用途が開示されており、線状の香味フィルタロッドの香味添加量、香味添加の均一性、可制御性および安定性を効果的に高めることができるとされている。しかしながら、相変化材料が温度低減機能を有するという報告はほとんどなされていない。相変化材料自体が一種の吸熱反応であり、固体から液体に変化する過程においては大量の熱を吸収する必要があるが、これも物理的な温度低減の過程の一つである。
【０００６】
そこで、本発明者らは従来技術を基礎として、大量の実験、研究および総括を行い、本発明を完成するに至った。
【発明の概要】
【発明が解決しようとする課題】
【０００７】
本発明は、タバコ煙の温度を低減する低吸入抵抗ポリ乳酸長繊維束フィルタロッドに用いる調製方法を提供することを目的とする。
【課題を解決するための手段】
【０００８】
本発明は、下記の技術的解決手段により実現される。
【０００９】
本発明は、タバコ煙の温度を低減する低吸入抵抗ポリ乳酸（ＰＬＡ）長繊維束フィルタロッド用いる調製方法に関する。
【００１０】
当該調製方法の工程は以下の通りである。
【００１１】
Ａ．相変化材料混合物の調製
【００１２】
ポリエチレングリコール４００、ポリエチレングリコール１０００、ポリエチレングリコール１５００、水、およびステアリン酸を、１０〜３０：１５〜４０：１０〜５０：１０〜２０：５〜１０の質量比で混合して、相変化材料混合物を得る。
【００１３】
Ｂ．香味物質を含有する相変化材料の調製
【００１４】
香味物質と、工程Ａで得られた相変化材料混合物とを、１０〜７０：３５〜８５の質量比で混合した後、密閉した水浴中で温度６０℃〜８０℃で撹拌する条件下で加熱溶解し、さらに温度９０℃で保温して、香味物質を含有する相変化材料溶液を得る。
【００１５】
Ｃ．香味徐放性フィルタロッドの調製
【００１６】
工程Ｂで得られた香味物質を含有する相変化材料溶液を、香味物質を含有する相変化材料溶液とフィルタのポリ乳酸長繊維束の質量比が１〜１５：８〜１０となるように、成形ノズル付きスプレー装置を用いてフィルタロッドのポリ乳酸長繊維束上にスプレーし、フィルタロッド機により硬化成形して、タバコ煙の温度を低減する低吸入抵抗ポリ乳酸長繊維束フィルタロッドを得る。
【００１７】
本発明の好ましい実施形態によれば、香味物質は、アルコール抽出物、食品用香味料および保湿剤の中から選ばれた一種または多種の香味物質である。
【００１８】
本発明の他の好ましい実施形態によれば、アルコール抽出物は、梅エキス、ツリーモスエキスおよび甘草エキスの中から選ばれた一種または多種のアルコール抽出物であり、食品用香味料は、リキュール香、フラワー香、フルーツ香およびミント香の香味料の中から選ばれた一種または多種の香味料であり、保湿剤は、グリセリン、プロピレングリコールおよびソルビトールの中から選ばれた一種または多種の保湿剤である。
【００１９】
本発明の他の好ましい実施形態によれば、ノズルは、一本または複数本の相変化材料線から構成される形状である。
【００２０】
本発明の他の好ましい実施形態によれば、形状は、線、円形、多角形または不定形である。
【００２１】
本発明の他の好ましい実施形態によれば、相変化材料の香味物質はフィルタロッドの中心に位置する。
【００２２】
本発明はさらに、上述の調製方法で調製されたタバコ煙の温度を低減する低吸入抵抗ポリ乳酸長繊維束フィルタロッドに関する。
【００２３】
タバコ煙の温度を低減する低吸入抵抗ポリ乳酸長繊維束フィルタロッドの構造について、図１を参照する。
【００２４】
本発明の好ましい実施形態によれば、ポリ乳酸長繊維束フィルタロッドの吸入抵抗は３００〜１２００Ｐａである。
【００２５】
本発明の他の好ましい実施形態によれば、ポリ乳酸長繊維束フィルタロッドの円周は１６．０〜２５．０ｍｍである。
【００２６】
本発明は、相変化材料の添加量を増やし、低吸入抵抗のＰＬＡ長繊維束フィルタロッドと組み合わせ、かつ三重の温度低減の仕組みにより紙巻タバコおよび非燃焼・加熱式タバコの全体的な吸入感を改善するとともに、タバコ煙の温度も低減させることで、消費者の吸い心地を向上させており、加工の工程が簡便であって、商業生産に適する。
【発明の効果】
【００２７】
本発明の有益な効果は以下の通りである。
【００２８】
本発明は、タバコのフィルタロッドまたは非燃焼・加熱式タバコ製品に適する。本発明に用いられるＰＬＡ長繊維束は、生分解性を有し、かつ熱伝達率が低い。また、タバコ煙が相変化材料を通過して固体から液体へと変化することも吸熱の過程であって、タバコ煙の温度が大幅に低減すると同時に、香味の担体である相変化材料が、通過するタバコ煙の溶出により、自身の中に包み込まれた香味物質および水を放出するため、タバコ煙の香味物質の多様性が増す。また、水は比熱容量が大きいため、温度低減にも一定の作用をもたらす。本発明は、相変化材料の添加量を増やし、低吸入抵抗のＰＬＡ長繊維束フィルタロッドと組み合わせ、かつ三重の温度低減の仕組みにより紙巻タバコおよび非燃焼・加熱式タバコの全体的な吸入感を改善するとともに、タバコ煙の温度も低減させることで消費者の吸い心地を向上させており、加工の工程が簡便であって、商業生産に適する。
【図面の簡単な説明】
【００２９】
【図１】本発明のタバコ煙の温度を低減する低吸入抵抗ポリ乳酸長繊維束フィルタロッドの構造模式図である。
【発明を実施するための形態】
【００３０】
下記の実施例によって、本発明への理解をより一層深めることができる。
【００３１】
実施例１：タバコ煙の温度を低減する低吸入抵抗ＰＬＡ長繊維束フィルタロッドの調製
【００３２】
本実施例の実施工程は以下の通りである。
【００３３】
Ａ．相変化材料混合物の調製
【００３４】
質量比１５：２２：４６：１１：６で、ポリエチレングリコール４００、ポリエチレングリコール１０００、ポリエチレングリコール１５００、水、およびステアリン酸を混合し、相変化材料混合物を得る。
【００３５】
Ｂ．香味物質を含有する相変化材料の調製
【００３６】
ツリーモス抽出物と、工程Ａで得られた相変化材料混合物とを４６：５４の質量比で混合した後、密閉した水浴中、温度６７℃の条件下で撹拌して加熱溶解し、さらに温度９０℃で保温して、香味物質を含有する相変化材料溶液を得る。
【００３７】
Ｃ．香味徐放性フィルタロッドの調製
【００３８】
工程Ｂで得られた香味物質を含有する相変化材料溶液を、香味物質を含有する相変化材料溶液とフィルタのＰＬＡ長繊維束との質量比が２：７となるように、成形ノズル付きスプレー装置を用いてフィルタのＰＬＡ長繊維束上にスプレーし、フィルタロッド機により硬化成形して、タバコ煙の温度を低減する低吸入抵抗ＰＬＡ長繊維束フィルタロッドを得る。一般的な吸入抵抗測定方法を用いて測定したところ、当該フィルタロッドの吸入抵抗は５４７Ｐａ、円周は２４．２ｍｍであった。
【００３９】
一般的なタバコ巻き上げ設備を用いて、本実施例で調製されるＰＬＡ長繊維束フィルタロッドを一般的な紙巻タバコの後端に巻き付け、タバコサンプルＡを得る。また、改造されたタバコ巻き上げ設備を用いて、ＰＬＡ長繊維束フィルタロッドを非燃焼・加熱式タバコスティックの後端に巻き付け、タバコサンプルＡ−１を得る。
【００４０】
実施例２：タバコ煙の温度を低減する低吸入抵抗ＰＬＡ長繊維束フィルタロッドの調製
【００４１】
本方法の実施工程は以下の通りである。
【００４２】
Ａ．相変化材料混合物の調製
【００４３】
ポリエチレングリコール４００、ポリエチレングリコール１０００、ポリエチレングリコール１５００、水、およびステアリン酸を、２１：２４：３９：９：７の質量比で混合して、相変化材料混合物を得る。
【００４４】
Ｂ．香味物質を含有する相変化材料の調製
【００４５】
シトラスミントのフレーバーエッセンスと、工程Ａで得られた相変化材料混合物とを５３：４７の質量比で混合した後、密閉した水浴中、温度７２℃の条件下で撹拌して加熱溶解し、さらに温度９０℃で保温して、香味物質を含有する相変化材料溶液を得る。
【００４６】
Ｃ．香味徐放性フィルタロッドの調製
【００４７】
工程Ｂで得られた香味物質を含有する相変化材料溶液を、香味物質を含有する相変化材料溶液とフィルタのＰＬＡ長繊維束との質量比が５：１０となるように、成形ノズル付きスプレー装置を用いてフィルタのＰＬＡ繊維上にスプレーし、フィルタロッド機により硬化成形して、タバコ煙の温度を低減する低吸入抵抗ＰＬＡ長繊維束フィルタロッドを得る。一般的な吸入抵抗測定方法を用いて測定したところ、当該フィルタロッドの吸入抵抗は８３４Ｐａ、円周は２４．２ｍｍであった。
【００４８】
一般的なタバコ巻き上げ設備を用いて、本実施例で調製されるＰＬＡ長繊維束フィルタロッドを一般的な紙巻タバコの後端に巻き付け、タバコサンプルＢを得る。また、改造されたタバコ巻き上げ設備を用いて、ＰＬＡ長繊維束フィルタロッドを非燃焼・加熱式タバコスティックの後端に巻き付け、タバコサンプルＢ−１を得る。
【００４９】
実施例３：タバコ煙の温度を低減する低吸入抵抗ＰＬＡ長繊維束フィルタロッドの調製
【００５０】
本方法の実施工程は以下の通りである。
【００５１】
Ａ、相変化材料混合物の調製
【００５２】
ポリエチレングリコール４００、ポリエチレングリコール１０００、ポリエチレングリコール１５００、水、およびステアリン酸を、２３：１４：４６：１２：５の質量比で混合して、相変化材料混合物を得る。
【００５３】
Ｂ．香味物質を含有する相変化材料の調製
【００５４】
プロピレングリコールとソルビトールとを１：２の質量比で混合して香味物質を得る。そして、当該香味物質と工程Ａで得られた相変化材料混合物とを３９：６１の質量比で混合した後、密閉した水浴中、温度６５℃の条件下で撹拌して加熱溶解し、さらに温度９０℃で保温して、香味物質を含有する相変化材料溶液を得る。
【００５５】
Ｃ．香味徐放性フィルタロッドの調製
【００５６】
工程Ｂで得られた香味物質を含有する相変化材料溶液を、香味物質を含有する相変化材料溶液とフィルタのＰＬＡ長繊維束との質量比が１０：１０となるように、成形ノズル付きスプレー装置を用いてフィルタのＰＬＡ長繊維束上にスプレーし、フィルタロッド機により硬化成形して、タバコ煙の温度を低減する低吸入抵抗ＰＬＡ長繊維束フィルタロッドを得る。一般的な吸入抵抗測定方法を用いて測定したところ、当該フィルタロッドの吸入抵抗は１１２４Ｐａ、円周は２４．２ｍｍであった。
【００５７】
一般的なタバコ巻き上げ設備を用いて、本実施例で調製されるＰＬＡ長繊維束フィルタロッドを一般的な紙巻タバコの後端に巻き付け、タバコサンプルＣを得る。また、改造されたタバコ巻き上げ設備を用いて、ＰＬＡ長繊維束フィルタロッドを非燃焼・加熱式タバコスティックの後端に巻き付け、タバコサンプルＣ−１を得る。
【００５８】
実施例１〜３で調製されたタバコサンプルについて、中国国家基準ＹＣ／Ｔ２９−１９９６に規定されるタバコ吸入モデルに基づき喫煙シミュレーションを行い、Ｋ型熱電対を用いて、タバコ煙吸入時のタバコフィルタロッド中間の中心位置の温度を測定した。その測定結果を表１および表２に示す。
【００５９】
【表１】
2021511821.tif 000002
【００６０】
【表２】
2021511821.tif 000003
【００６１】
表１および表２の測定データから分かるように、対照サンプルに比べ、本発明の低吸入抵抗ＰＬＡフィルタロッドを用いたタバコ製品は、主流煙の温度が低く、一定の比率で相変化材料を添加すると、口腔内の灼熱感が生じず、吸い心地が良好であるとともに、フレーバー物質が均一に放出されており、相変化材料の添加量が増加するにつれて、タバコ煙の温度低減が顕著になる。その原因はつまるところ、ＰＬＡの熱伝達率が低いこと、相変化材料の物理的な吸熱および相変化材料物中の水の比熱容量が大きいことにあり、三重の温度低減の仕組みにより、主流煙が通過する際に主流煙の温度が大幅に低減され、相変化材料の添加量が多くなるほど、温度低減効果が顕著になる。本発明の相変化材料においては、温度低減機能が、香味物質の担体としての機能に勝る。
【符号の説明】
【００６２】
１  成形用ペーパー
２  ＰＬＡ長繊維束
３  相変化材料
【図１】
2021511821.tif 000004
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
タバコ煙の温度を低減する低吸入抵抗ポリ乳酸長繊維束フィルタロッドの調製方法において、
ポリエチレングリコール４００、ポリエチレングリコール１０００、ポリエチレングリコール１５００、水、およびステアリン酸を、１０〜３０：１５〜４０：１０〜５０：１０〜２０：５〜１０の質量比で混合して、相変化材料混合物を得る、前記相変化材料混合物を調製する工程Ａと、
食品用香味料または保湿剤の中から選ばれた一種または多種の香味物質と、工程Ａで得られた前記相変化材料混合物とを、１０〜７０：３５〜８５の質量比で混合した後、密閉した水浴中で温度６０℃〜８０℃の条件下で撹拌して加熱溶解し、さらに温度９０℃で保温して、前記香味物質を含有する相変化材料溶液を得る、前記香味物質を含有する相変化材料を調製する工程Ｂと、
工程Ｂで得られた前記香味物質を含有する相変化材料溶液を、前記香味物質を含有する相変化材料溶液とフィルタのポリ乳酸繊維の質量比が１〜１５：８〜１０となるように、成形ノズル付きのスプレー装置を用いてフィルタのポリ乳酸繊維上にスプレーし、フィルタロッド機により硬化成形して、前記タバコ煙の温度を低減する低吸入抵抗ポリ乳酸繊維フィルタロッドを得る、香味徐放性フィルタロッドを調製する工程Ｃと、
を含むことを特徴とする、タバコ煙の温度を低減する低吸入抵抗ポリ乳酸繊維フィルタロッドの調製方法。
【請求項２】
前記食品用香味料は、リキュール香、フラワー香、フルーツ香およびミント香の香味料の中から選ばれた一種または多種の香味料であり、前記保湿剤は、グリセリン、プロピレングリコールおよびソルビトールの中から選ばれた一種または多種の保湿剤であることを特徴とする、
請求項１に記載の調製方法。
【請求項３】
工程Ｃにおいて、前記成形ノズルは、一本または複数本の相変化材料線から構成される形状であることを特徴とする、
請求項１に記載の調製方法。
【請求項４】
前記形状は、線、円形、多角形または不定形であることを特徴とする、
請求項３に記載の調製方法。
【請求項５】
工程Ｂにおいて、前記相変化材料中の前記香味物質はフィルタロッドの中心に位置することを特徴とする、
請求項１に記載の調製方法。
【請求項６】
前記低吸入抵抗ポリ乳酸長繊維束フィルタロッドの吸入抵抗は３００〜１２００Ｐａであることを特徴とする、
請求項１に記載の調製方法。
【請求項７】
前記低吸入抵抗ポリ乳酸長繊維束フィルタロッドの円周は１６．０〜２５．０ｍｍであることを特徴とする、
請求項１に記載の調製方法。
【国際調査報告】
2021511821.tif 000005
2021511821.tif 000006
2021511821.tif 000007
2021511821.tif 000008